(57)【要約】  キシリレンジカルバメートは、下記式（１）〜（４）で示される不純物を、それらの総量として質量基準で１００ｐｐｍ未満の割合で含有する。【化１】2014163016.tif 000013（上記式（１）〜（４）中、Ｒは、１価の炭化水素基を示す。）
2014163016.tif 000002
【特許請求の範囲】
【請求項１】
下記式（１）〜（４）で示される不純物を、それらの総量として質量基準で１００ｐｐｍ未満の割合で含有することを特徴とする、キシリレンジカルバメート。
【化１】
2014163016.tif 000009
（上記式（１）〜（４）中、Ｒは、１価の炭化水素基を示す。）
【請求項２】
下記式（１）〜（４）で示される不純物を、それらの総量として質量基準で１００ｐｐｍ未満の割合で含有するキシリレンジカルバメートを熱分解することによりキシリレンジイソシアネートを得ることを特徴とする、キシリレンジイソシアネートの製造方法。
【化２】
2014163016.tif 000010
（上記式（１）〜（４）中、Ｒは、１価の炭化水素基を示す。）
【請求項３】
下記式（１）〜（４）で示される不純物を、それらの総量として質量基準で１００ｐｐｍ未満の割合で含有するキシリレンジカルバメートを熱分解することによりキシリレンジイソシアネートを得るキシリレンジイソシアネートの製造方法により得られることを特徴とする、キシリレンジイソシアネート。
【化３】
2014163016.tif 000011
（上記式（１）〜（４）中、Ｒは、１価の炭化水素基を示す。）
【請求項４】
５０〜１８０℃の加熱下において、
下記式（１）〜（４）で示される不純物を、それらの総量として質量基準で１００ｐｐｍ未満の割合で含有するように保存することを特徴とする、キシリレンジカルバメートの保存方法。
【化４】
2014163016.tif 000012
（上記式（１）〜（４）中、Ｒは、１価の炭化水素基を示す。）
【請求項５】
キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることを特徴とする、請求項４に記載のキシリレンジカルバメートの保存方法。
【発明の詳細な説明】
【技術分野】
【０００１】
本発明は、キシリレンジカルバメート、そのキシリレンジカルバメートを用いるキシリレンジイソシアネートの製造方法、そのキシリレンジイソシアネートの製造方法により得られるキシリレンジイソシアネート、および、不純物の含有量を低減できるキシリレンジカルバメートの保存方法に関する。
【背景技術】
【０００２】
従来より、キシリレンジカルバメートなどのカルバメート（ウレタン化合物）は、医薬、農薬などの原料として、また、各種ファインケミカルズの原料として、さらには、アルコール類の分析試剤などとして、広範な用途を有する工業原料として、有用な有機化合物である。【０００３】
また、このようなカルバメートは、近年、ホスゲンを用いないイソシアネートの製造原料とすることが種々検討されている。【０００４】
すなわち、イソシアネートは、イソシアネート基を含む有機化合物であって、ポリウレタンの原料として広く用いられており、工業的には、アミンとホスゲンとの反応により製造されている（ホスゲン法）。【０００５】
しかし、ホスゲンは毒性および腐食性が強く、取り扱いが不便であるため、近年、ホスゲン法に代わるイソシアネートの製造方法として、ウレタン化合物（カルバメート）を熱分解することによってイソシアネートを製造する方法が検討されている。【０００６】
具体的には、例えば、ホルムアミド化合物と炭酸ジメチルとをメタノール共存下で反応させ、生成するギ酸メチルを蒸留により系外に抜き出すとともに、得られたウレタン化合物を熱分解して、イソシアネート化合物を得る方法が提案されている。【０００７】
また、このようなウレタン化合物の熱分解反応装置では、ウレタン化合物の貯留槽（原料槽）を窒素雰囲気とすること、また、得られたウレタン化合物が常温固体である場合には、熱分解反応装置に輸送する際の作業性の観点から、加熱溶融させて貯留することが提案されている（例えば、特許文献１参照。）。【０００８】
また、ホスゲン法に代わるイソシアネートの製造方法としては、上記の他、例えば、ジアミンとアルコールおよび尿素および／または尿素誘導体との反応によりジカルバメート（ウレタン化合物）を合成し、その後、得られたカルバメート（ウレタン化合物）を熱分解することによりジイソシアネートを製造する方法も検討されている（例えば、特許文献２参照。）。
【先行技術文献】
【特許文献】
【０００９】
【特許文献１】特開平１０−７６４１号公報
【特許文献２】特開２００５−６８１４６号公報
【発明の概要】
【発明が解決しようとする課題】
【００１０】
一方、このようなイソシアネートの製造において、カルバメート（ウレタン化合物）を加熱状態で貯留すると、カルバメートの変質などにより不純物が生成する場合がある。【００１１】
とりわけ、芳香脂肪族ジイソシアネートであるキシリレンジイソシアネートは、その他のジイソシアネート（例えば、脂環式ジイソシアネートなど）に比べて不純物を生じやすいという性質がある。【００１２】
そして、多くの不純物を含有するキシリレンジカルバメートを熱分解すると、得られるキシリレンジイソシアネートの収率が低下するという不具合がある。【００１３】
この点、例えば、特許文献１に記載されるように、カルバメートの貯留槽を窒素雰囲気とすることにより、不純物の生成を抑制することも検討されるが、このような方法では不純物の生成を十分に抑制できない場合がある。【００１４】
本発明の目的は、不純物の含有量が低減されたキシリレンジカルバメート、そのキシリレンジカルバメートを用いるキシリレンジイソシアネートの製造方法、そのキシリレンジイソシアネートの製造方法により得られるキシリレンジイソシアネート、および、不純物の含有量を低減できるキシリレンジカルバメートの保存方法を提供することにある。
【課題を解決するための手段】
【００１５】
上記目的を達成するために、本発明のキシリレンジカルバメートは、下記式（１）〜（４）で示される不純物を、それらの総量として質量基準で１００ｐｐｍ未満の割合で含有することを特徴としている。【００１６】
【化１】
2014163016.tif 000003
【００１７】
（上記式（１）〜（４）中、Ｒは、１価の炭化水素基を示す。）
また、本発明のキシリレンジイソシアネートの製造方法では、上記のキシリレンジカルバメートを熱分解することによりキシリレンジイソシアネートを得ることを特徴としている。【００１８】
また、本発明のキシリレンジイソシアネートは、上記のキシリレンジイソシアネートの製造方法により得られることを特徴としている。【００１９】
また、本発明のキシリレンジカルバメートの保存方法は、５０〜１８０℃の加熱下において、下記式（１）〜（４）で示される不純物を、それらの総量として質量基準で１００ｐｐｍ未満の割合で含有するように保存することを特徴としている。【００２０】
【化２】
2014163016.tif 000004
【００２１】
（上記式（１）〜（４）中、Ｒは、１価の炭化水素基を示す。）
また、本発明のキシリレンジカルバメートの保存方法では、キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることが好適である。
【発明の効果】
【００２２】
本発明のキシリレンジカルバメートでは、上記式（１）〜（４）で示される不純物の含有量が、質量基準で１００ｐｐｍ未満であるため、各種用途における品質に優れ、とりわけ、熱分解により収率よくキシリレンジイソシアネートを生成することができる。【００２３】
また、本発明のキシリレンジイソシアネートの製造方法では、本発明のキシリレンジカルバメートが用いられるため、本発明のキシリレンジイソシアネートを、収率よく得ることができる。【００２４】
また、本発明のキシリレンジカルバメートの保存方法では、加熱下においても、上記式（１）〜（４）で示される不純物の含有量が質量基準で１００ｐｐｍ未満であるため、溶融状態を維持し、輸送時における作業性を確保することができ、さらに、その保存されたキシリレンジカルバメートは、各種用途における品質に優れ、とりわけ、熱分解により収率よくキシリレンジイソシアネートを生成することができる。
【図面の簡単な説明】
【００２５】
【図１】液体クロマトグラムにおいてリテンションタイム［４．５８７］に現れたピークのマススペクトルを示す。
【図２】液体クロマトグラムにおいてリテンションタイム［６．３２８］に現れたピークのマススペクトルを示す。
【図３】液体クロマトグラムにおいてリテンションタイム［８．５８８］に現れたピークのマススペクトルを示す。
【図４】液体クロマトグラムにおいてリテンションタイム［１０．１８７］に現れたピークのマススペクトルを示す。
【発明を実施するための形態】
【００２６】
本発明において、キシリレンジカルバメートとしては、例えば、１，２−キシリレンジカルバメート、１，３−キシリレンジカルバメート、１，４−キシリレンジカルバメートおよびそれらの混合物などが挙げられ、好ましくは、１，３−キシリレンジカルバメート、１，４−キシリレンジカルバメート、より好ましくは、１，３−キシリレンジカルバメートが挙げられる。
【００２７】
このようなキシリレンジカルバメートは、特に制限されないが、例えば、キシリレンジアミンをジアルキルカーボネートでカルバメート化する方法（カーボネート法）、例えば、アルコール存在下においてキシリレンジアミンを尿素やＮ−無置換カルバミン酸エステルなどでカルバメート化する方法（尿素法）など、公知の方法により得ることができる。
【００２８】
このようなキシリレンジカルバメートは、例えば、下記式（５）で示される。
【００２９】
【化３】
2014163016.tif 000005
【００３０】
（上記式（５）中、Ｒは、１価の炭化水素基を示す。）
上記式（５）において、Ｒで示される１価の炭化水素基としては、例えば、アルキル基、アリール基などが挙げられる。
【００３１】
アルキル基としては、例えば、メチル、エチル、ｎ−プロピル、ｉｓｏ−プロピル、ｎ−ブチル、ｉｓｏ−ブチル、ｓｅｃ−ブチル、ｔｅｒｔ−ブチル、ペンチル、ヘキシル、ヘプチル、オクチル、ｉｓｏ−オクチル、２−エチルヘキシルなどの炭素数１〜８の直鎖状または分岐状の飽和炭化水素基、例えば、シクロヘキシル、シクロドデシルなどの炭素数５〜１０の脂環式飽和炭化水素基などが挙げられる。
【００３２】
アリール基としては、例えば、フェニル、トリル、キシリル、ビフェニル、ナフチル、アントリル、フェナントリルなどの炭素数６〜１８の芳香族炭化水素基が挙げられる。
【００３３】
これら１価の炭化水素基は、単独使用または２種類以上併用することができる。
【００３４】
１価の炭化水素基として、好ましくは、アルキル基、より好ましくは、炭素数１〜８の直鎖状または分岐状の飽和炭化水素基、さらに好ましくは、炭素数１〜６の直鎖状または分岐状の飽和炭化水素基、とりわけ好ましくは、炭素数２〜６の直鎖状の飽和炭化水素基が挙げられる。
【００３５】
また、このような１価の炭化水素基は、置換基を有することができる。そのような置換基としては、例えば、例えば、ヒドロキシル基、ハロゲン原子（例えば、塩素、フッ素、臭素およびヨウ素など）、シアノ基、アミノ基、カルボキシル基、アルコキシ基（例えば、メトキシ、エトキシ、プロポキシ、ブトキシなどの炭素数１〜４のアルコキシ基など）、アリールオキシ基（例えば、フェノキシ基など）、アルキルチオ基（例えば、メチルチオ、エチルチオ、プロピルチオ、ブチルチオなどの炭素数１〜４のアルキルチオ基など）およびアリールチオ基（例えば、フェニルチオ基など）などが挙げられる。また、炭化水素基に置換される置換基は、単数（１つ）であってもよく、また、複数（２つ以上）であってもよい。１価の炭化水素基に対して、上記の置換基が複数置換する場合には、各置換基は、互いに同一であっても、それぞれ異なっていてもよい。また、１価の炭化水素基として、好ましくは、置換基を有しない１価の炭化水素基が挙げられる。
【００３６】
このようなキシリレンジカルバメートは、単独使用または２種類以上併用することができる。
【００３７】
そして、キシリレンジカルバメートは、下記式（１）〜（４）で示される不純物を含有している。
【００３８】
【化４】
2014163016.tif 000006
【００３９】
（上記式（１）〜（４）中、Ｒは、１価の炭化水素基を示す。）
上記式（１）〜（４）において、Ｒは、上記式（５）と同様の１価の炭化水素基を示す。
【００４０】
これら上記式（１）〜（４）で示される不純物は、例えば、上記したキシリレンジカルバメートが酸化されることにより得られる化合物（酸化物）であると推察される。なお、上記式（１）で示される化合物は、ホルミル−ベンジルカルバメート（アルデヒド体）と称される。また、上記式（２）で示される化合物は、カルボキシル−ベンジルカルバメート（カルボン酸体）と称される。また、上記式（３）で示される化合物は、カルボニルカルバメート−ベンジルカルバメート（イミド体）と称される。また、上記式（４）で示される化合物は、カルバモイル−ベンジルカルバメート（アミド体）と称される。
【００４１】
キシリレンジカルバメート中の上記式（１）〜（４）で示される不純物の含有割合は、それらの総量として、質量基準で１００ｐｐｍ未満、好ましくは、８０ｐｐｍ以下、より好ましくは、４０ｐｐｍ以下、とりわけ好ましくは、１０ｐｐｍ以下であり、通常、１ｐｐｍ以上である。
【００４２】
不純物の含有量が上記範囲であれば、キシリレンジカルバメートの各種用途における品質の向上を図ることができ、とりわけ、熱分解によりキシリレンジイソシアネートを生成する場合の収率の向上を図ることができる。
【００４３】
すなわち、キシリレンジカルバメートが多くの不純物を含有する場合、そのキシリレンジカルバメートを熱分解すると、得られるキシリレンジイソシアネートの収率が低下するという不具合がある。
【００４４】
一方、上記したキシリレンジカルバメートは、不純物の含有量が上記範囲であるため、熱分解により収率よくキシリレンジイソシアネートを生成することができる。なお、キシリレンジカルバメートの不純物の含有量は、後述する高速液体クロマトグラフィー（ＨＰＬＣ）などにより求めることができる。
【００４５】
そして、このようなキシリレンジカルバメートがキシリレンジイソシアネートの製造原料として用いられる場合には、例えば、まず、貯留槽に保存されたキシリレンカルバメートが、熱分解装置などに圧力輸送され、次いで、熱分解装置において加熱および熱分解される。このような場合、熱分解前のキシリレンジカルバメートは、常温固体（融点が、カルバメート基中の炭素数などにもよるが、例えば、５０〜１５０℃）であることから、輸送時における作業性の観点から、貯留槽において所定の温度に加熱され、溶融状態（流動状態）で保存される。
【００４６】
しかしながら、キシリレンジカルバメートが加熱下において保存される場合、その保存条件によっては、キシリレンジカルバメートの変質などにより、上記式（１）〜（４）で示されるような不純物が生成する場合がある。そのため、加熱下において保存する場合に、不純物の生成を抑制し、キシリレンジカルバメート中の純物の含有量を低減できる保存方法が、要求される。
【００４７】
以下において、不純物の生成を抑制できるキシリレンジカルバメートの保存方法について、詳述する。
【００４８】
すなわち、このキシリレンジカルバメートの保存方法では、キシリレンジカルバメートが、下記式（１）〜（４）で示される不純物を、それらの総量として質量基準で１００ｐｐｍ未満の割合で含有するように、保存する。
【００４９】
キシリレンジカルバメートの加熱条件としては、例えば、５０℃以上、好ましくは、７０℃以上、より好ましくは、９０℃以上であり、例えば、１８０℃以下、好ましくは、１７０℃以下、より好ましくは、１６０℃以下である。
【００５０】
加熱条件が上記範囲であれば、キシリレンジカルバメートが熱分解されない範囲において溶融状態を維持し、輸送時における作業性の向上を図ることができる。
【００５１】
また、このキシリレンジカルバメートの保存方法では、キシリレンジカルバメートを容器に充填したときに空間部に内封される酸素量とキシリレンジカルバメート中に溶存する酸素量のキシリレンジカルバメートに対する合計酸素量を１００ｐｐｍ未満とする。
【００５２】
より具体的には、キシリレンジカルバメートを容器に充填したときに空間部に内封される酸素量とキシリレンジカルバメート中に溶存する酸素量のキシリレンジカルバメートに対する合計酸素量は、１００ｐｐｍ未満、好ましくは、５０ｐｐｍ以下、より好ましくは、２０ｐｐｍ以下、さらに好ましくは、１０ｐｐｍ以下であり、通常、１ｐｐｍ以上である。
【００５３】
酸素量が上記範囲であれば、キシリレンジカルバメートの酸化を抑制することができ、上記式（１）〜（４）で示される不純物の生成を抑制することができる。
【００５４】
キシリレンジカルバメートを容器に充填したときに空間部に内封される酸素量とキシリレンジカルバメート中に溶存する酸素量のキシリレンジカルバメートに対する合計酸素量を上記範囲とする方法としては、特に制限されないが、例えば、キシリレンジカルバメートの貯留槽を不活性ガスで充填する方法や、例えば、キシレンジカルバメートの貯留槽を減圧処理し、真空化する方法などが挙げられ、好ましくは、キシリレンジカルバメートの貯留槽を不活性ガスで充填する方法が挙げられる。
【００５５】
不活性ガスとしては、例えば、ヘリウムガス、ネオンガス、アルゴンガス、クリプトンガスなどの希ガス、例えば、窒素ガスなどが挙げられ、好ましくは、窒素ガスが挙げられる。
【００５６】
不活性ガスの純度は、例えば、９９．９９体積％を超過、好ましくは、９９．９９９体積％以上であり、通常、１００体積％以下である。
【００５７】
不活性ガスの純度が上記範囲であれば、空間部に内封される酸素量とキシリレンジカルバメート中に溶存する酸素量のキシリレンジカルバメートに対する合計酸素量を上記の範囲に調整することができ、不純物の生成を抑制することができる。
【００５８】
すなわち、不活性ガスの純度が上記下限以下である場合（例えば、純度が９９．９９体積％の工場用窒素ガスを用いる場合）には、貯留槽を不活性ガスで充填した場合にも、空間部に内封される酸素量とキシリレンジカルバメート中に溶存する酸素量のキシリレンジカルバメートに対する合計酸素量を十分に低減させることができず、キシリレンジカルバメート中に多量の不純物が生成する場合がある。
【００５９】
なお、一般的に工場などの工業生産設備において不活性ガスとして用いられる窒素ガスは、通常ＰＳＡ（Ｐｒｅｓｓｕｒｅ  Ｓｗｉｎｇ  Ａｄｓｏｒｐｔｉｏｎ：圧力変動吸着）法により工業的に生産される。しかし、この方法により得られる窒素ガスは、純度が９９．９９体積％以下であるため、貯留槽の充填に用いても、空間部に内封される酸素量とキシリレンジカルバメート中に溶存する酸素量のキシリレンジカルバメートに対する合計酸素量を十分に低減させることができない。
【００６０】
一方、不活性ガスの純度が上記範囲であれば、貯留槽を不活性ガスで充填することによって、空間部に内封される酸素量とキシリレンジカルバメート中に溶存する酸素量のキシリレンジカルバメートに対する合計酸素量を十分に低減させることができ、キシリレンジカルバメート中における不純物の生成を抑制することができる。
【００６１】
また、キシリレンジカルバメートの貯留槽を不活性ガスで充填する場合、不活性ガスの通気速度や圧力などは、特に制限されず、目的および用途に応じて、適宜設定される。
【００６２】
また、このようなキシリレンジカルバメートの保存方法では、貯留槽におけるキシリレンジカルバメートの保存時間は、例えば、７２時間以下、好ましくは、４８時間以下、より好ましくは、２４時間以下であり、通常３０分以上である。
【００６３】
また、このようなキシリレンジカルバメートの保存方法により保存されるキシリレンジカルバメートの上記不純物の含有割合は、それらの総量として、質量基準で１００ｐｐｍ未満、好ましくは、８０ｐｐｍ以下、より好ましくは、４０ｐｐｍ以下、とりわけ好ましくは、１０ｐｐｍ以下であり、通常、１ｐｐｍ以上である。
【００６４】
そして、上記したキシリレンジカルバメートの保存方法によれば、加熱下においても、上記式（１）〜（４）で示される不純物の含有量を質量基準で１００ｐｐｍ未満にできるため、溶融状態を維持し、輸送時における作業性を確保することができる。さらに、その保存されたキシリレンジカルバメートは、各種用途における品質に優れ、とりわけ、熱分解により収率よくキシリレンジイソシアネートを生成することができる。
【００６５】
そのため、上記の保存方法により保存されたキシリレンジカルバメートは、熱分解によりキシリレンジイソシアネートを製造するための製造原料として、好適に用いられる。
【００６６】
具体的には、キシリレンジカルバメートの熱分解では、キシリレンジカルバメートに対応するキシリレンジイソシアネート（１，２−キシリレンジイソシアネート、１，３−キシリレンジイソシアネート、１，４−キシリレンジイソシアネートおよびそれらの混合物など）、および、副生物である下記一般式（６）で示されるアルコールが生成する。
【００６７】
Ｒ−ＯＨ          （６）
（式中、Ｒは、上記式（１）〜（４）のＲと同意義を示す。）
この熱分解は、特に限定されず、例えば、液相法、気相法などの公知の分解法を用いることができる。
【００６８】
気相法では、熱分解により生成するキシリレンジイソシアネートおよびアルコールは、気体状の生成混合物から、分別凝縮によって分離することができる。また、液相法では、熱分解により生成するキシリレンジイソシアネートおよびアルコールは、例えば、蒸留や、担持物質としての溶剤および／または不活性ガスを用いて、分離することができる。
【００６９】
熱分解として、好ましくは、作業性の観点から、液相法が挙げられる。
【００７０】
このような方法において、キシリレンジカルバメートは、好ましくは、不活性溶媒の存在下において、熱分解される。
【００７１】
不活性溶媒は、少なくとも、キシリレンジカルバメートを溶解し、キシリレンジカルバメートおよびキシリレンジイソシアネートに対して不活性であり、かつ、熱分解時に反応しなければ（すなわち、安定であれば）、特に制限されないが、熱分解反応を効率よく実施するには、生成するキシリレンジイソシアネートよりも高沸点であることが好ましい。
【００７２】
このような不活性溶媒としては、キシリレンジカルバメートの炭素数や圧力条件などにより適宜選択されるが、例えば、芳香族系炭化水素類などが挙げられる。
【００７３】
芳香族炭化水素類としては、例えば、ベンゼン（沸点：８０℃）、トルエン（沸点：１１１℃）、ｏ−キシレン（沸点：１４４℃）、ｍ−キシレン（沸点：１３９℃）、ｐ−キシレン（沸点：１３８℃）、エチルベンゼン（沸点：１３６℃）、イソプロピルベンゼン（沸点：１５２℃）、ブチルベンゼン（沸点：１８５℃）、シクロヘキシルベンゼン（沸点：２３７〜３４０℃）、テトラリン（沸点：２０８℃）、クロロベンゼン（沸点：１３２℃）、ｏ−ジクロロベンゼン（沸点：１８０℃）、１−メチルナフタレン（沸点：２４５℃）、２−メチルナフタレン（沸点：２４１℃）、１−クロロナフタレン（沸点：２６３℃）、２−クロロナフタレン（沸点：２６４〜２６６℃）、トリフェニルメタン（沸点：３５８〜３５９℃（７５４ｍｍＨｇ））、１−フェニルナフタレン（沸点：３２４〜３２５℃）、２−フェニルナフタレン（沸点：３５７〜３５８℃）、ビフェニル（沸点：２５５℃）、ジベンジルトルエン（沸点：３９１℃）などが挙げられる。
【００７４】
また、このような溶媒は、市販品としても入手可能であり、例えば、バーレルプロセス油Ｂ−０１（芳香族炭化水素類、沸点：１７６℃）、バーレルプロセス油Ｂ−０３（芳香族炭化水素類、沸点：２８０℃）、バーレルプロセス油Ｂ−０４ＡＢ（芳香族炭化水素類、沸点：２９４℃）、バーレルプロセス油Ｂ−０５（芳香族炭化水素類、沸点：３０２℃）、バーレルプロセス油Ｂ−２７（芳香族炭化水素類、沸点：３８０℃）、バーレルプロセス油Ｂ−２８ＡＮ（芳香族炭化水素類、沸点：４３０℃）、バーレルプロセス油Ｂ−３０（芳香族炭化水素類、沸点：３８０℃）、バーレルサーム２００（芳香族炭化水素類、沸点：３８２℃）、バーレルサーム３００（芳香族炭化水素類、沸点：３４４℃）、バーレルサーム４００（芳香族炭化水素類、沸点：３９０℃）、バーレルサーム１Ｈ（芳香族炭化水素類、沸点：２１５℃）、バーレルサーム２Ｈ（芳香族炭化水素類、沸点：２９４℃）、バーレルサーム３５０（芳香族炭化水素類、沸点：３０２℃）、バーレルサーム４７０（芳香族炭化水素類、沸点：３１０℃）、バーレルサームＰＡ（芳香族炭化水素類、沸点：１７６℃）、バーレルサーム３３０（芳香族炭化水素類、沸点：２５７℃）、バーレルサーム４３０（芳香族炭化水素類、沸点：２９１℃）、（以上、松村石油社製）、ＮｅｏＳＫ−ＯＩＬ１４００（芳香族炭化水素類、沸点：３９１℃）、ＮｅｏＳＫ−ＯＩＬ１３００（芳香族炭化水素類、沸点：２９１℃）、ＮｅｏＳＫ−ＯＩＬ３３０（芳香族炭化水素類、沸点：３３１℃）、ＮｅｏＳＫ−ＯＩＬ１７０（芳香族炭化水素類、沸点：１７６℃）、ＮｅｏＳＫ−ＯＩＬ２４０（芳香族炭化水素類、沸点：２４４℃）、ＫＳＫ−ＯＩＬ２６０（芳香族炭化水素類、沸点：２６６℃）、ＫＳＫ−ＯＩＬ２８０（芳香族炭化水素類、沸点：３０３℃）、（以上、綜研テクニックス社製）などが挙げられる。
【００７５】
また、不活性溶媒としては、さらに、エステル類（例えば、フタル酸ジオクチル、フタル酸ジデシル、フタル酸ジドデシルなど）、熱媒体として常用される脂肪族系炭化水素類なども挙げられる。
【００７６】
このような不活性溶媒は、単独もしくは２種以上を組み合わせて用いることができる。
【００７７】
不活性溶媒の配合量は、キシリレンジカルバメート１質量部に対して０．００１〜１００質量部、好ましくは、０．０１〜８０質量部、より好ましくは、０．１〜５０質量部の範囲である。
【００７８】
また、熱分解においては、例えば、不活性溶媒をキシリレンジカルバメートに配合し、キシリレンジカルバメートを熱分解した後、その不活性溶媒を分離および回収し、再度、熱分解においてキシリレンジカルバメートに配合することができる。
【００７９】
熱分解反応の反応条件は、適宜設定されるが、熱分解温度が、通常、３５０℃以下であり、好ましくは、８０〜３５０℃、より好ましくは、１００〜３００℃である。８０℃よりも低いと、実用的な反応速度が得られない場合があり、また、３５０℃を超えると、キシリレンジイソシアネートの重合など、好ましくない副反応を生じる場合がある。また、熱分解反応時の圧力は、上記の熱分解反応温度に対して、生成するアルコールが気化し得る圧力であることが好ましく、設備面および用役面から実用的には、０．１３３〜９０ｋＰａであることが好ましい。
【００８０】
さらに、この方法では、必要により、触媒を添加することもできる。
【００８１】
触媒は、それらの種類により異なるが、上記反応時、反応後の蒸留分離の前後、キシリレンジカルバメートの分離の前後の、いずれかに添加すればよい。
【００８２】
熱分解に用いられる触媒としては、キシリレンジイソシアネートと水酸基とのウレタン化反応に用いられる、Ｓｎ、Ｓｂ、Ｆｅ、Ｃｏ、Ｎｉ、Ｃｕ、Ｃｒ、Ｔｉ、Ｐｂ、Ｍｏ、Ｍｎなどから選ばれる１種以上の金属単体またはその酸化物、ハロゲン化物、カルボン酸塩、リン酸塩、有機金属化合物などの金属化合物が用いられる。これらのうち、この熱分解においては、Ｆｅ、Ｓｎ、Ｃｏ、Ｓｂ、Ｍｎが副生成物を生じにくくする効果を発現するため、好ましく用いられる。
【００８３】
Ｓｎの金属触媒としては、例えば、酸化スズ、塩化スズ、臭化スズ、ヨウ化スズ、ギ酸スズ、酢酸スズ、シュウ酸スズ、オクチル酸スズ、ステアリン酸スズ、オレイン酸スズ、リン酸スズ、二塩化ジブチルスズ、ジラウリン酸ジブチルスズ、１，１，３，３−テトラブチル−１，３−ジラウリルオキシジスタノキサンなどが挙げられる。
【００８４】
Ｆｅ、Ｃｏ、Ｓｂ、Ｍｎの金属触媒としては、例えば、それらの酢酸塩、安息香酸塩、ナフテン酸塩、アセチルアセトナート塩などが挙げられる。
【００８５】
なお、触媒の配合量は、金属単体またはその化合物として、反応液に対して０．０００１〜５質量％の範囲、好ましくは、０．００１〜１質量％の範囲である。
【００８６】
また、この熱分解反応では、必要により、安定剤を配合することもできる。
【００８７】
安定剤としては、例えば、ｏ−トルエンスルホン酸アミド、ｐ−トルエンスルホン酸アミドなどが挙げられ、単独使用または２種類以上併用することができる。
【００８８】
なお、安定剤の配合割合は、特に制限されず、目的および用途に応じて、適宜設定される。
【００８９】
また、この熱分解反応は、キシリレンジカルバメート、触媒および不活性溶媒を一括で仕込む回分反応、また、触媒を含む不活性溶媒中に、減圧下でキシリレンジカルバメートを仕込んでいく連続反応のいずれでも実施することができる。
【００９０】
熱分解におけるキシリレンジカルバメートの転化率は、例えば、８０モル％以上、好ましくは、９０モル％以上である。なお、キシリレンジイソシアネートの転化率は、後述する実施例に準拠して求めることができる。
【００９１】
一方、上記の熱分解工程では、キシリレンジカルバメートの２つのカルバメート基が熱分解されることによって、キシリレンジイソシアネートが生成するが、その熱分解液には、さらに、例えば、キシリレンモノイソシアネート（キシリレンモノカルバメート）や、キシリレンジカルバメートが含有される場合がある。
【００９２】
そして、これらキシリレンジカルバメート、キシリレンモノイソシアネートなどのカルバメート基を有する化合物に、キシリレンジイソシアネートやキシリレンモノイソシアネートなどのイソシアネート基を有する化合物が反応することにより、アロファネート化、イソシアヌレート化などを惹起し、熱分解残渣（イソシアネート残渣（タール成分））を生じさせる場合がある。
【００９３】
とりわけ、キシリレンジイソシアネートが多くの不純物を含有する場合には、その不純物を起点として、キシリレンジイソシアネート、キシリレンモノイソシアネート、キシリレンジカルバメート、さらには、アロファネート（キシリレンジイソシアネートのアロファネート変性体）などが高分子量化し、熱分解残渣（イソシアネート残渣（タール成分））を増加させる場合がある。
【００９４】
一方、上記のキシリレンジイソシアネートの製造方法では、上記したキシリレンジカルバメートが用いられるため、熱分解残渣の生成量を低減することができる。
【００９５】
具体的には、キシリレンジイソシアネートの収率は、原料のキシリレンジカルバメートに対して、例えば、８０モル％以上、好ましくは、９０モル％以上である。
【００９６】
また、キシリレンモノイソシアネートの収率は、原料のキシリレンジカルバメートに対して、例えば、２０モル％以下好ましくは、１０モル％以下である。
【００９７】
また、アロファネートの収率は、原料のキシリレンジカルバメートに対して、例えば、１０モル％以下好ましくは、５モル％以下である。
【００９８】
また、熱分解残渣の収率は、原料のキシリレンジカルバメートに対して、例えば、５モル％以下好ましくは、１モル％以下である。
【００９９】
このように、上記のキシリレンジイソシアネートの製造方法では、不純物の含有量が低減された上記のキシリレンジカルバメートが用いられるため、キシリレンジイソシアネートを、収率よく得ることができる。
【実施例】
【０１００】
次に、実施例および比較例を挙げて本発明をさらに詳しく説明するが、本発明は何ら実施例に限定されるものではない。なお、以下に示す実施例の数値は、実施形態において記載される対応する数値（すなわち、上限値または下限値）に代替することができる。【０１０１】
試験例１（不純物の同定）
１，３−キシリレンジカルバメートを耐熱容器に入れ、１５０℃で１６時間加熱試験した。次いで、加熱試験後の内容物を液体クロマトグラフ質量分析（ＬＣ／ＭＳ）装置によって表１に示す条件で分析し、液体クロマトグラムにおけるリテンションタイム［４．５８７］、［６．３２８］、［８．５８８］および［１０．１８７］に現れた各ピークのマススペクトルから、化合物の構造を同定した。【０１０２】
【表１】
2014163016.tif 000007
【０１０３】
その結果、リテンションタイム［４．５８７］に現れたピークに帰属される化合物が、上記式（２）で示されるカルボキシル−ベンジルカルバメート（カルボン酸体）であると同定された。【０１０４】
また、リテンションタイム［６．３２８］に現れたピークに帰属される化合物が、上記式（４）で示されるカルバモイル−ベンジルカルバメート（アミド体）であると同定された。【０１０５】
また、リテンションタイム［８．５８８］に現れたピークに帰属される化合物が、上記式（１）で示されるホルミル−ベンジルカルバメート（アルデヒド体）であると同定された。【０１０６】
また、リテンションタイム［１０．１８７］に現れたピークに帰属される化合物が、上記式（３）で示されるカルボニルカルバメート−ベンジルカルバメート（イミド体）であると同定された。【０１０７】
各ピークのマススペクトルを、図１〜図４に示す。【０１０８】
実施例１
＜キシリレンジカルバメート＞
１，３−キシリレンジカルバメートを耐熱容器に入れ、１，３−キシリレンジカルバメート内の不純物（上記（１）〜（４）で示される化合物）の総量を、高速液体クロマトグラフィーにより求めた。その結果、不純物の含有量は、０ｐｐｍであった。なお、不純物の含有量が高速液体クロマトグラフィーによる検出限界未満（１ｐｐｍ未満）である場合に、０ｐｐｍであるとした（以下同様）。【０１０９】
次いで、上記の耐熱容器内を純度９９．９９９体積％の高純度窒素ガスにより充填した。このとき、１，３−キシリレンジカルバメートの容器の空間部に内封される酸素量とキシリレンジカルバメート中に溶存する酸素量のキシリレンジカルバメートに対する合計酸素量は、１０ｐｐｍであった。【０１１０】
なお、酸素量は、酸素濃度計（セントラル科学社製  ＤＯメーター  ＵＣ−１２−ＳＯＬ型〕で封入直前に気相部とキシリレンジカルバメート部（液相部）を測定して算出した（以下同様）。【０１１１】
次いで、耐熱容器内において、１，３−キシリレンジを１２０℃に加熱した状態で１２時間保存した。その後、１，３−キシリレンジカルバメート内の不純物（上記（１）〜（４）で示される化合物）の総量を、高速液体クロマトグラフィーにより求めた。その結果、不純物の含有量は、１０ｐｐｍであった。
＜キシリレンジイソシアネート＞
上記の保存後の１，３−キシリレンジカルバメートと、不活性溶媒としてのジベンジルトルエンとを、質量比１：１の割合で混合し、原料成分を得た。次いで、得られた原料成分には、安定剤としてのｐ−トルエンスルホン酸アミドを、キシリレンジカルバメートに対して１００ｐｐｍとなるように添加した。【０１１２】
その後、攪拌装置、および、上部に還流管の付いた精留塔を備えた内容量５００ｍＬのガラス製４つ口フラスコに、上記の原料成分を、供給量が１２０ｇ／ｈｒとなるように連続的に供給し、２５５℃、３．３３ｋＰａ（２５ｔｏｒｒ）の条件で５時間滞留させた。これにより、キシリレンジカルバメートを熱分解し、キシリレンジイソシアネートおよびアルコールを含む生成物を得た。なお、生成物中には、キシリレンモノイソシアネートやアロファネートおよび熱分解残渣（タール成分）が含まれていた。【０１１３】
次いで、上記の熱分解により得られた生成物を、８０℃に設定したコンデンサ（凝縮器）に供給し、一部を気化成分として脱離させるとともに、残部を凝縮させ、凝縮液を得た。【０１１４】
上記の熱分解反応において、キシリレンジカルバメートの転化率を、下記式により求めた結果、９９モル％であった。【０１１５】
また、キシリレンジイソシアネートの収率を、下記式により求めた結果、原料のキシリレンジカルバメートに対して、９５モル％であった。【０１１６】
また、キシリレンモノイソシアネートの収率を、下記式により求めた結果、原料のキシリレンジカルバメートに対して、２モル％であった。【０１１７】
また、アロファネートの収率を、下記式により求めた結果、原料のキシリレンジカルバメートに対して、２モル％であった。【０１１８】
また、タール成分の収率を、下記式により求めた結果、原料のキシリレンジカルバメートに対して、１モル％であった。
・キシリレンジカルバメート転化率＝（供給キシリレンジカルバメート量−未反応キシリレンジカルバメート量）÷供給キシリレンジカルバメート量×１００
・キシリレンジイソシアネート収率＝イソシアネート含有成分中のキシリレンジイソシアネート量÷供給キシリレンジカルバメート量×１００
・キシリレンモノイソシアネート収率＝反応液中のキシリレンモノイソシアネート量÷供給キシリレンジカルバメート量×１００
・アロファネート収率＝反応液中のアロファネート量÷供給キシリレンジカルバメート量×１００
・タール収率＝反応液中のタール量（キシリレンジイソシアネート換算）÷供給キシリレンジカルバメート量×１００
実施例２
＜キシリレンジカルバメート＞
保存時間を２４時間に変更した以外は、実施例１と同様にして１，３−キシリレンジカルバメートを保存した。その後、１，３−キシリレンジカルバメート内の不純物（上記（１）〜（４）で示される化合物）の総量を求めた。その結果、不純物の含有量は、４０ｐｐｍであった。
＜キシリレンジイソシアネート＞
実施例１と同様にして、上記の保存後のキシリレンジカルバメートを熱分解し、キシリレンジイソシアネートおよびアルコールを含む生成物を得た後、その一部を気化成分として脱離させるとともに、残部を凝縮させ、凝縮液を得た。【０１１９】
上記の熱分解反応において、キシリレンジカルバメートの転化率を、実施例１と同様にして求めた結果、９９モル％であった。【０１２０】
また、キシリレンジイソシアネートの収率を、実施例１と同様にして求めた結果、原料のキシリレンジカルバメートに対して、９５モル％であった。【０１２１】
また、キシリレンモノイソシアネートの収率を、実施例１と同様にして求めた結果、原料のキシリレンジカルバメートに対して、２モル％であった。【０１２２】
また、アロファネートの収率を、実施例１と同様にして求めた結果、原料のキシリレンジカルバメートに対して、２モル％であった。【０１２３】
また、タール成分の収率を、実施例１と同様にして求めた結果、原料のキシリレンジカルバメートに対して、１モル％であった。【０１２４】
比較例１
＜キシリレンジカルバメート＞
純度９９．９９９体積％の高純度窒素ガスに代えて、純度９９．９９体積％の工場用窒素ガスを用いた以外は、実施例１と同様にして１，３−キシリレンジカルバメートを保存した。このとき、１，３−キシリレンジカルバメートの容器の空間部に内封される酸素量とキシリレンジカルバメート中に溶存する酸素量のキシリレンジカルバメートに対する合計酸素量は、１００ｐｐｍであった。【０１２５】
その後、１，３−キシリレンジカルバメート内の不純物（上記（１）〜（４）で示される化合物）の総量を求めた。その結果、不純物の含有量は、１００ｐｐｍであった。
＜キシリレンジイソシアネート＞
実施例１と同様にして、上記の保存後のキシリレンジカルバメートを熱分解し、キシリレンジイソシアネートおよびアルコールを含む生成物を得た後、その一部を気化成分として脱離させるとともに、残部を凝縮させ、凝縮液を得た。【０１２６】
上記の熱分解反応において、キシリレンジカルバメートの転化率を、実施例１と同様にして求めた結果、９９モル％であった。【０１２７】
また、キシリレンジイソシアネートの収率を、実施例１と同様にして求めた結果、原料のキシリレンジカルバメートに対して、９２モル％であった。【０１２８】
また、キシリレンモノイソシアネートの収率を、実施例１と同様にして求めた結果、原料のキシリレンジカルバメートに対して、２モル％であった。【０１２９】
また、アロファネートの収率を、実施例１と同様にして求めた結果、原料のキシリレンジカルバメートに対して、２モル％であった。【０１３０】
また、タール成分の収率を、実施例１と同様にして求めた結果、原料のキシリレンジカルバメートに対して、４モル％であった。【０１３１】
比較例２
＜キシリレンジカルバメート＞
保存時間を２４時間に変更した以外は、比較例１と同様にして１，３−キシリレンジカルバメートを保存した。その後、１，３−キシリレンジカルバメート内の不純物（上記（１）〜（４）で示される化合物）の総量を求めた。その結果、不純物の含有量は、３５０ｐｐｍであった。
＜キシリレンジイソシアネート＞
実施例１と同様にして、上記の保存後のキシリレンジカルバメートを熱分解し、キシリレンジイソシアネートおよびアルコールを含む生成物を得た後、その一部を気化成分として脱離させるとともに、残部を凝縮させ、凝縮液を得た。【０１３２】
上記の熱分解反応において、キシリレンジカルバメートの転化率を、実施例１と同様にして求めた結果、９９モル％であった。【０１３３】
また、キシリレンジイソシアネートの収率を、実施例１と同様にして求めた結果、原料のキシリレンジカルバメートに対して、９１モル％であった。【０１３４】
また、キシリレンモノイソシアネートの収率を、実施例１と同様にして求めた結果、原料のキシリレンジカルバメートに対して、２モル％であった。【０１３５】
また、アロファネートの収率を、実施例１と同様にして求めた結果、原料のキシリレンジカルバメートに対して、２モル％であった。【０１３６】
また、タール成分の収率を、実施例１と同様にして求めた結果、原料のキシリレンジカルバメートに対して、５モル％であった。【０１３７】
参考例１
＜キシリレンジカルバメート＞
１，３−キシリレンジカルバメートを加熱保存することなく用いた以外は、比較例１と同様にして、１，３−キシリレンジカルバメート内の不純物（上記（１）〜（４）で示される化合物）の総量を求めた。その結果、不純物の含有量は、０ｐｐｍであった。
＜キシリレンジイソシアネート＞
実施例１と同様にして、上記の加熱保存する前のキシリレンジカルバメートを熱分解し、キシリレンジイソシアネートおよびアルコールを含む生成物を得た後、その一部を気化成分として脱離させるとともに、残部を凝縮させ、凝縮液を得た。【０１３８】
上記の熱分解反応において、キシリレンジカルバメートの転化率を、実施例１と同様にして求めた結果、９９モル％であった。【０１３９】
また、キシリレンジイソシアネートの収率を、実施例１と同様にして求めた結果、原料のキシリレンジカルバメートに対して、９５モル％であった。【０１４０】
また、キシリレンモノイソシアネートの収率を、実施例１と同様にして求めた結果、原料のキシリレンジカルバメートに対して、２モル％であった。【０１４１】
また、アロファネートの収率を、実施例１と同様にして求めた結果、原料のキシリレンジカルバメートに対して、２モル％であった。【０１４２】
また、タール成分の収率を、実施例１と同様にして求めた結果、原料のキシリレンジカルバメートに対して、１モル％であった。【０１４３】
各実施例および各比較例の結果を、表２に示す。【０１４４】
【表２】
2014163016.tif 000008
【０１４５】
なお、表中の略号の詳細を下記する。
ＸＤＣ：キシリレンジカルバメート
ＸＤＩ：キシリレンジイソシアネート
ＸＭＩ：キシリレンモノイソシアネート
なお、上記発明は、本発明の例示の実施形態として提供したが、これは単なる例示に過ぎず、限定的に解釈してはならない。当該技術分野の当業者によって明らかな本発明の変形例は、後記特許請求の範囲に含まれる。
【産業上の利用可能性】
【０１４６】
本発明のキシリレンジカルバメート、そのキシリレンジカルバメートを用いるキシリレンジイソシアネートの製造方法、そのキシリレンジイソシアネートの製造方法により得られるキシリレンジイソシアネート、および、不純物の含有量を低減できるキシリレンジカルバメートの保存方法は、例えば、医薬、農薬などの原料、各種ファインケミカルズの原料、アルコール類の分析試剤、イソシアネートの製造原料など、キシリレンジカルバメートやキシリレンジイソシアネートが用いられる各種産業分野において、広範に用いることができる。
【図１】
2014163016.tif 000014
【図２】
2014163016.tif 000015
【図３】
2014163016.tif 000016
【図４】
2014163016.tif 000017
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
下記式（１）〜（４）で示される不純物を、それらの総量として質量基準で１ｐｐｍ以上１００ｐｐｍ未満の割合で含有することを特徴とする、キシリレンジカルバメート。
【化１】
2014163016.tif 000018
（上記式（１）〜（４）中、Ｒは、１価の炭化水素基を示す。）
【請求項２】
請求項１に記載のキシリレンジカルバメートを熱分解することによりキシリレンジイソシアネートを得ることを特徴とする、キシリレンジイソシアネートの製造方法。
【請求項３】
請求項１に記載のキシリレンジカルバメートの熱分解生成物であることを特徴とする、キシリレンジイソシアネート。
【請求項４】
５０〜１８０℃の加熱下において、キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることにより、
下記式（１）〜（４）で示される不純物を、それらの総量として質量基準で１００ｐｐｍ未満の割合で含有するように保存することを特徴とする、キシリレンジカルバメートの保存方法。
【化２】
2014163016.tif 000019
（上記式（１）〜（４）中、Ｒは、１価の炭化水素基を示す。）
【請求項５】
５０〜１８０℃の加熱下において、キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることにより、キシリレンジカルバメートが下記式（１）〜（４）で示される不純物を、それらの総量として質量基準で１００ｐｐｍ未満の割合で含有するように保存する保存工程と、
前記キシリレンジカルバメートを熱分解することによりキシリレンジイソシアネートを得る熱分解工程と
を備えることを特徴とする、キシリレンジイソシアネートの製造方法。
【化３】
2014163016.tif 000020
（上記式（１）〜（４）中、Ｒは、１価の炭化水素基を示す。）
【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
下記式（１）〜（４）で示される不純物を、それらの総量として質量基準で１ｐｐｍ以上１００ｐｐｍ未満の割合で含有することを特徴とする、キシリレンジカルバメート組成物。
【化１】
2014163016.tif 000021
（上記式（１）〜（４）中、Ｒは、１価の炭化水素基を示す。）
【請求項２】
請求項１に記載のキシリレンジカルバメート組成物を熱分解することによりキシリレンジイソシアネートを得ることを特徴とする、キシリレンジイソシアネートの製造方法。
【請求項３】
５０〜１８０℃の加熱下において、キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることにより、
下記式（１）〜（４）で示される不純物を、それらの総量として質量基準で１００ｐｐｍ未満の割合で含有するように保存することを特徴とする、キシリレンジカルバメートの保存方法。
【化２】
2014163016.tif 000022
（上記式（１）〜（４）中、Ｒは、１価の炭化水素基を示す。）
【請求項４】
５０〜１８０℃の加熱下において、キシリレンジカルバメートを容器に充填したときに空間部に内封される酸素量とキシリレンジカルバメート中に溶存する酸素量のキシリレンジカルバメートに対する合計酸素量を１００ｐｐｍ未満とすることにより、キシリレンジカルバメートが下記式（１）〜（４）で示される不純物を、それらの総量として質量基準で１００ｐｐｍ未満の割合で含有するように保存する保存工程と、
前記キシリレンジカルバメートを熱分解することによりキシリレンジイソシアネートを得る熱分解工程と
を備えることを特徴とする、キシリレンジイソシアネートの製造方法。
【化３】
2014163016.tif 000023
（上記式（１）〜（４）中、Ｒは、１価の炭化水素基を示す。）
【国際調査報告】
2014163016.tif 000024
2014163016.tif 000025
2014163016.tif 000026
2014163016.tif 000027